(57)【要約】【課題】  耐食性及び強靭性において十分なものを、大がかりな装置を使用することなく、鮮やかな表面装飾構造が達成できる効果を維持しながら、装飾性にも優れた釣り具用部品及び自転車用部品の装飾構造を提供する。【解決手段】  繊維強化樹脂製の部品本体表面に、内側塗装層、その内側塗装層の上に銀面薄膜塗装層、その銀面薄膜塗装層の上に外側塗装層を積層し、  アミンを配位子とする銀金属錯体を含むインク塗料を、図形・模様等の装飾部領域を形成する状態で前記内側塗装層の表面に塗布し、前記塗布したインク材料を加熱することによって前記銀面薄膜塗装層を形成してある。【選択図】        図２
2015136319.tif 000002
【特許請求の範囲】
【請求項１】
繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、図形・模様等の装飾部領域を形成する状態で前記内側塗装層の表面に塗布し、前記塗布したインク材料を加熱することによって前記銀面薄膜塗装層を形成してある釣り具用部品の装飾構造。
【請求項２】
繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、図形・模様等の装飾部領域を形成する状態で前記内側層の表面に塗布し、前記塗布したインク材料を加熱することによって前記銀面薄膜塗装層を形成してある自転車用部品の装飾構造。
【請求項３】
繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、前記内側層に形成された不具合部分を目立たたなくさせることが可能な図形・模様等の装飾部領域を含んだ状態で前記内側層の表面に塗布し、前記塗布したインク材料を加熱することによって前記銀面薄膜塗装層を形成してある釣り具用部品の装飾構造。
【請求項４】
繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、前記内側層に形成された不具合部分を目立たたなくさせることが可能な図形・模様等の装飾部領域を含んだ状態で前記内側層の表面に塗布し、前記塗布したインク材料を加熱することによって前記銀面薄膜塗装層を形成してある自転車用部品の装飾構造。
【請求項５】
前記内側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
（４）  エポキシ樹脂塗料と、
のいずれか一つを選択して形成し、
前記外側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
のいずれか一つを選択して形成してある請求項１又は３記載の釣り具用部品の装飾構造。
【請求項６】
前記内側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
（４）  エポキシ樹脂塗料と、
のいずれか一つを選択して形成し、
前記外側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
のいずれか一つを選択して形成してある請求項２又は４記載の自転車用部品の装飾構造。
【請求項７】
前記銀金属錯体を加熱することによって銀のナノ粒子を析出させ、かつ、その銀のナノ粒子を連結固着させて、前記銀面薄膜塗装層を形成する請求項１又は３、５のいずれか一つに記載の釣り具用部品の装飾構造。
【請求項８】
前記銀金属錯体を加熱することによって銀のナノ粒子を析出させ、かつ、その銀のナノ粒子を連結固着させて、前記銀面薄膜塗装層を形成する請求項２又は４、６のいずれか一つに記載の自転車用部品の装飾構造。
【請求項９】
前記銀面薄膜塗装層の厚さは、０．０２ミクロンから０．４ミクロンの範囲にある請求項１又は３、５，７のいずれか一つに記載の釣り具用部品の装飾構造。
【請求項１０】
前記銀面薄膜塗装層の厚さは、０．０２ミクロンから０．４ミクロンの範囲にある請求項２又は４、６、８のいずれか一つに記載の自転車用部品の装飾構造。
【請求項１１】
前記銀面薄膜塗装層と前記内側塗装層との間に樹脂塗料内に銀が混入する内混合傾斜層と、前記銀面薄膜塗装層と前記外側塗装層との間に樹脂塗料内に銀が混入する外混合傾斜層とを形成し、前記内混合傾斜層及び前記外混合傾斜層において、銀の樹脂塗料内に混入する割合いが、前記銀面薄膜塗装層に近接する程高い割合いである請求項１又は３、５、７、９のいずれか一つに記載の釣り具用部品の装飾構造。
【請求項１２】
前記銀面薄膜塗装層と前記内側塗装層との間に樹脂塗料内に銀が混入する内混合傾斜層と、前記銀面薄膜塗装層と前記外側塗装層との間に樹脂塗料内に銀が混入する外混合傾斜層とを形成し、前記内混合傾斜層及び前記外混合傾斜層において、銀の樹脂塗料内に混入する割合いが、前記銀面薄膜塗装層に近接する程高い割合いである請求項２又は４、６、８、１０のいずれか一つに記載の自転車用部品の装飾構造。
【発明の詳細な説明】
【技術分野】
【０００１】
本発明は、繊維強化樹脂製の釣り具用部品又は自転車用部品の表面に塗装を施す釣り具用部品又は自転車用部品の表面装飾構造に関する。
【背景技術】
【０００２】
釣り具用部品又は自転車用部品の装飾構造としては次のようなものが挙げられる。
（１）  ウレタンやエポキシ樹脂塗料を吹き付け又は刷毛塗りした後に焼き付けして定着させるメタリック塗装技術や、
（２）  装飾用物質を真空蒸着、ＣＶＤ、ＰＶＤ、スパッタリング等の高度塗装技術を駆使するものがある。
しかし（１）においては、塗装表面における鮮やかさや艶等の色彩感覚が十分でない面がある。一方（２）においては、光の屈折を利用した虹色発色等が可能であり、色彩感覚においては十分な面はあるが、装置が大掛かりであり、高度な製造技術を必要とするところから、簡単には採用し難い面がある。
そこで、比較的簡易な装置でかつ装飾性においても十分な性能を発揮する銀鏡反応を利用した装飾構造を形成することも考えられている（特許文献１）。
【先行技術文献】
【特許文献】
【０００３】
【特許文献１】特開２００９−８４５９６号公報（段落番号〔００３２〕〜〔００３５〕）
【発明の概要】
【発明が解決しようとする課題】
【０００４】
しかし、この銀鏡反応を利用した製法では、耐食性及び強靭性において十分なものが得られず、機械的な強度面で劣る面があった。
しかも、図１３（ｂ）で示すように、銀鏡塗装における工程は、殆ど工程終了毎に水洗工程を必要としており、その為に製造工程が複雑になっており、製造工程面でも改善の余地がある。更には、二頭式の塗装用ガンという特殊な吹き付け手段を必要とし、設備面でも負担の大きなものとなっている。
【０００５】
本発明の目的は、耐食性及び強靭性において十分なものを、大がかりな装置を使用することなく、鮮やかな表面装飾構造が達成できる効果を維持しながら、装飾性にも優れた釣り具用部品及び自転車用部品の装飾構造を提供する点にある。
【課題を解決するための手段】
【０００６】
〔構成〕
請求項１又は２に係る発明の特徴構成は、繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、図形・模様等の装飾部領域を形成する状態で前記内側層の表面に塗布し、前記塗布したインク材料を加熱することによって前記銀面薄膜塗装層を形成してある点にあり、その作用効果は次の通りである。
【０００７】
〔作用〕
アミンを配位子とする銀金属錯体は、後記するように、アルコールで希釈するだけで十分な流動性を発揮するので、吹き付けや刷毛塗りと言った簡易な作業形態で塗装工程を達成できる。つまり、図１３（ａ）に示すように、塗装工程としては、内側塗装層を形成する内側塗装工程、銀面薄膜塗装工程、乾燥工程、外側塗装層を形成する外側塗装工程で済み、水洗工程を必要としないので、塗装工程の短縮化及び簡略化が可能である。吹き付け手段にしても従来の銀鏡塗装のように特殊なガンは必要とせず、設備面でも負担の少ないものとなっている。
【０００８】
しかも、銀面は、加熱する際に析出した銀粒子同士が溶融連結することによって、表面密度が高くかつ緊密に連結することによって、メタリック塗装に比べて輝度や密度、平滑性等の表面装飾性の高い面を呈する。
一方、アミンを配位子とする銀金属錯体を内側塗装層の上に塗布すると、銀金属錯体のアミンが内側塗装層の未反応樹脂（イソシアネートやエポキシ基を持つシリコン化合物）と反応する。そして、銀金属錯体を塗布して形成した銀面薄膜塗装層の上に外側塗装層用の塗料を塗布すると、銀面薄膜塗装層内に残存しているアミンが外側塗装層を形成する樹脂と反応する。
このことによって、銀面薄膜塗装層と内外塗装層との結合力を増大させている。
【０００９】
〔効果〕
したがって、大がかりな装置を必要とせず簡易な作業形態ではありながら、銀面薄膜塗装層と内外塗装層との境界面での層間剥離や浸食と言ったことが回避されて、耐食性の高いかつ十分な装飾性を発揮する銀面薄膜塗装層を形成することができた。
【００１０】
但し、上記記載では、内側塗装層を部品本体表面に形成した後に、内側塗装層の表面に銀面薄膜塗装層を形成しているが、銀面が一定の平滑状態で塗布されるだけでは、その銀面薄膜塗装層は、装飾性に乏しい面がある。
【００１１】
そこで、次のような改善を加えた。つまり、前記したインク塗料を内側塗装層の表面に塗布すると、図形・模様等の装飾部領域も形成することができる。これによって、装飾部領域が無い状態の場合に比べて表面を見栄えのあるものにできる。
しかも、装飾部領域の形成によって、内側塗装層の表面が目立つことを抑制でき、一層銀面薄膜塗装層の存在を際立たせることができる。
【００１２】
〔構成〕
請求項３又は４に係る発明の特徴構成は、繊維強化樹脂製の部品本体表面に、内側塗装層、その内側塗装層の上に銀面薄膜塗装層、その銀面薄膜塗装層の上に外側塗装層を積層し、
アミンを配位子とする銀金属錯体を含むインク塗料を、前記内側層に形成された不具合部分を目立たたなくさせることが可能な図形・模様等の装飾部領域を含んだ状態で前記内側層の表面に塗布し、前記塗布したインク材料を加熱することによって前記銀面薄膜塗装層を形成してある点にあり、その作用効果は次の通りである。
【００１３】
〔作用効果〕
前記したインク塗料を内側塗装層の表面に塗布すると、図形・模様等の装飾部領域も形成することができる。これによって、装飾部が無い状態の場合に比べて表面を見栄えのあるものにできる。
しかも、装飾部領域の形成によって、内側塗装層の表面に形成された不具合を目立たなくでき、一層銀面薄膜塗装層の存在を際立たせることができる。
【００１４】
つまり、図１６に示すように、内側塗装層ＡＣを形成した後に、その表面に対して水分等の拭き取り作業が十分に行われずに僅かな水分等が残存していた状態や細かな塵やゴミ等が付着した状態で、その上から前記インク塗料を塗布した場合には、塗布後銀面薄膜塗装層ＡＤにその影響を受けた筋状の不具合４２が発生することがあり、量産する際の不適合要因となる恐れがあった。
また、銀面薄膜塗装層自体も影響を受けて発色が暗色化し、黄色みを帯びたり、青味が掛かるといった傾向もみられる。
特に、銀面薄膜塗装層の表面は鏡面状態となることが要求されるので、内側塗装層の表面に平滑性を欠く僅かな不具合があると、それが銀面薄膜塗装層の表面に影響し気付き難いが確かな塗布不良を生じる。そうすると、その不具合を解消する為に、一旦塗布したものを剥がして再作業になる。
【００１５】
しかし、予め銀面薄膜塗装層に装飾部領域を形成すれば、例え、内側塗装層の表面に不具合が発生していても、装飾部領域でカバーすることができ、表側から視認することはできにくくなる。
【００１６】
〔構成〕
請求項５又は６に係る発明の特徴構成は、繊維強化樹脂製の部品本体表面に、内側塗装層、その内側塗装層の上に銀面薄膜塗装層、その銀面薄膜塗装層の上に外側塗装層を積層し、
前記内側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
（４）  エポキシ樹脂塗料と、
のいずれか一つを選択して形成し、
前記外側塗装層を、
（１）  イソシアネート基とヒドロキシル基との反応によって形成される二液性の樹脂塗料と、
（２）  アミノ基を持つ樹脂とエポキシ基を持つシリコン化合物とを反応させて形成される二液性の樹脂塗料と、
（３）  前記（１）の反応と前記（２）の反応が同時におこる二液性又は三液性の樹脂塗料と、
のいずれか一つを選択して形成してある点にあり、その作用効果は次の通りである。
【００１７】
〔作用〕
一方、アミンを配位子とする銀金属錯体を内側塗装層の上に塗布すると、銀金属錯体のアミンが内側塗装層の未反応樹脂（イソシアネートやエポキシ基を持つシリコン化合物）と反応する。そして、銀金属錯体を塗布して形成した銀面薄膜塗装層の上に外側塗装層用の塗料を塗布すると、銀面薄膜塗装層内に残存しているアミンが外側塗装層を形成する樹脂と反応する。
このことによって、銀面薄膜塗装層と内外塗装層との結合力を増大させている。
【００１８】
〔効果〕
したがって、銀面薄膜塗装層と内外塗装層との境界面での層間剥離や浸食と言ったことが回避されて、耐食性の高いかつ十分な装飾性を発揮する銀面薄膜塗装層を形成することができた。
【００１９】
〔構成〕
請求項７又は８に係る発明の特徴構成は、前記銀金属錯体を加熱することによって銀のナノ粒子を析出させ、かつ、その銀のナノ粒子を連結固着させて、前記銀面薄膜塗装層を形成する点にあり、その作用効果は次の通りである。
【００２０】
〔作用効果〕
銀金属錯体より析出する銀はナノ粒子となっているので、後記するように、融点降下により銀粒子は連結結合が迅速に行われ、緊密な銀面薄膜塗装層を形成する。
しかも、銀ナノ粒子は、僅かに融解し、完全連結固着されてないため、外側塗装層との境界域に入り込み、その境界領域においては、樹脂塗料内に混在する銀粒子の密度が外側塗装層から銀面薄膜塗装層に向かうにつれて徐々に増えることとなる。そうすると境界領域に、密度が銀面薄膜塗装層に向かうにつれて増える銀と、樹脂塗料との混合傾斜層が形成される。このことによって、銀面薄膜塗装層と外側塗装層との密着性が向上し、前記した層間剥離を抑制し、耐食性の向上を図ることができる。
【００２１】
〔構成〕
請求項９又は１０に係る発明の特徴構成は、前記銀面薄膜塗装層の厚さは、０．０２ミクロンから０．４ミクロンの範囲にある点にあり、その作用効果は次の通りである。
【００２２】
〔作用効果〕
前記した従来技術（特開２００９−８４５９６号公報）においては、銀鏡膜の厚さについて０．１ミクロン〜１０ミクロンという広い範囲の厚さが推奨されているが、０．４ミクロンより厚くなると、剥離テストの際、銀面薄膜塗装層において凝集破壊を起こす。
つまり、銀面薄膜塗装層における外側塗装層側に位置する部分と内側塗装層側に位置する部分とが離間して、銀面薄膜塗装層の厚さ方向の中間位置において剥離し易くなる。
したがって、０．０２ミクロンから０．４ミクロンの範囲の厚さに設定するのが望ましい。更に好ましくは０．０２ミクロンから０．２５ミクロンの範囲の厚さにするのがよい。
【００２３】
〔構成〕
請求項１１又は１２に係る発明の特徴構成は、前記銀面薄膜塗装層と前記内側塗装層との間に樹脂塗料内に銀が混入する内混合傾斜層と、前記銀面薄膜塗装層と前記外側塗装層との間に樹脂塗料内に銀が混入する外混合傾斜層とを形成し、前記内混合傾斜層及び前記外混合傾斜層において、銀の樹脂塗料内に混入する割合いが、前記銀面薄膜塗装層に近接する程高い割合いである点にあり、その作用効果は次の通りである。
【００２４】
〔作用効果〕
銀面薄膜塗装層と前記内外側塗装層との間には、両領域を明確に区別する仕切り線は形成されてはなく、樹脂塗料内に銀粒子が混入する内外混合傾斜層が形成されている。
したがって、銀面薄膜塗装層と前記内外側塗装層とが釣り竿等が外力を受けて変形することとなっても、両者が剥離することが少ない。
しかも、その内外混合傾斜層においては、樹脂塗料内に混入する銀粒子の混入割合が銀面薄膜塗装層側ほど高い割合を示しているので、銀面薄膜塗装層側から内外側塗装層側への応力伝播が円滑になり、その部分で応力割れ等の発生を抑えることができる。
【図面の簡単な説明】
【００２５】
【図１】図１は釣り竿を示す側面図である。
【図２】図２は、装飾部領域が形成された状態を示し、螺旋が形成された竿素材の側面図である。
【図３】図３は、装飾部領域が形成された状態を示し、（ａ）は単なる円を一定の間隔で軸芯Ｘ方向に複数個形成して、装飾部領域を形成したもの、（ｂ）は、直線を格子状に配置して装飾部領域を形成したもの、（ｃ）は、直線を格子状に配置したものにおいて、四角域を互い違いに塗り潰して、フラグ状の模様に構成して装飾部領域を形成した竿素材の側面図である。
【図４】図４は、装飾部領域が形成された状態を示し、（ａ）単なる丸を並べたもの、（ｂ）単なる三角形を並べたもの、（ｃ）単なる四角形を並べたもの、（ｄ）単なる星形を並べた竿素材の側面図である。
【図５】図５は、装飾部領域が形成された状態を示し、ボカシ模様等が形成された竿素材の側面図である。
【図６】図６は、インクジェット式の塗装装置を示し、竿素材に装飾部領域を形成する状態を示す斜視図である。
【図７】図７は（ａ）外側塗装層のさらに外側には、クリア層等を有さない塗装構造を示す縦断側面図、（ｂ）外側塗装層の外側に、二層のクリア層を有している塗装構造を示す縦断側面図、（ｃ）外側塗装層が第１外側塗装層と第２外側塗装層との二層塗装積層構造を示す縦断側面図である。
【図８】図８は（ａ）銀アミン錯体を内側塗装層の上に塗布した状態を示す説明図、（ｂ）加熱して銀アミン錯体よりアミンが離間して、銀のナノ粒子が析出した状態を示す説明図、（ｃ）析出した銀のナノ粒子が溶融連結して銀面膜を作った状態を示す説明図である。
【図９】図９は内側塗装層と銀面薄膜塗装層との間の内混合傾斜層、及び、外側塗装層と銀面薄膜塗装層との間の外混合傾斜層内における銀の混合度合いを示す説明図である。
【図１０】図１０は内外混合傾斜層における銀と樹脂との混合割合いを示す測定グラフである。
【図１１】図１１は図８（ｂ）に対応した析出銀ナノ粒子の顕微鏡写真である。
【図１２】図１２は（ａ）は所定の銀面薄膜塗装層を塗布したガラス板を竿体に取り付けた状態を示す左側面図であり、（ｃ）は所定の銀面薄膜塗装層等を塗布したフィルムを竿体に取り付けた状態を示す右側面図であり、（ｂ）は、前記した（ａ）及び（ｃ）に対応した正面図である。
【図１３】図１３は（ａ）本発明の銀面薄膜塗装工程を示す工程図、（ｂ）銀鏡塗装工程を示す工程図である。
【図１４】図１４はスピニングリールを示す側面図である。
【図１５】図１５は自転車を示す側面図である。
【図１６】図１６は従来の不具合を示す竿素材の側面図である。
【発明を実施するための形態】
【００２６】
〔第１実施形態〕
ヤマメや岩魚等を釣る際に使用される釣り竿Ａについて説明する。図１に示すように、釣り竿Ａは、穂先竿１の先端にトップガイド２を取り付けるとともに、穂先竿１の中間位置に釣り糸用ガイド３を取付固定し、竿元側に並継式に継合された元竿５を配置し、元竿５にスピンニングリールを装着するリールシート６を取り付けて、構成してある。
【００２７】
尚、釣り竿Ａを構成する穂先竿１、元竿５は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。このプリプレグシートを略台形状に裁断した複数のものをマンドレルに巻回し、複数のプリプレグシートを巻回して構成した竿素材をマンドレルに巻回した状態で炉に入れて焼成し、焼成後マンドレルを脱芯して円筒状の竿素材を取り出しその竿素材を所定長に裁断して、仕上加工を施し竿体とする。
【００２８】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００２９】
釣り竿Ａを構成する部品としての中間竿４、元竿５の外周面に施される塗装について説明する。塗装の構成としては、図７（ａ）に示すように、外側塗装層ＡＥの外側に後記する透明クリア層ＡＧを設けないか、或いは外側塗装層ＡＥにクリア塗料を採用したものと、図７（ｂ）に示すように、外側塗装層ＡＥの上にカラークリア層ＡＦと透明クリア層ＡＧとを備えた２種類のものについて説明する。例えば、図７（ａ）（ｂ）に示すものは中間竿４等に使用され、図７（ｃ）に示すものは元竿５等に使用することとする。なお、この使用については固定したものではなく、自由に選択できるものである。
【００３０】
図７（ａ）に示すように、中間竿４等の外周面４Ａの表面に、最内側塗装層ＡＢを設け、最内側塗装層ＡＢの上から内側塗装層ＡＣを設け、内側塗装層ＡＣの上に銀面薄膜塗装層ＡＤを設け、銀面薄膜塗装層ＡＤの上に外側塗装層ＡＥを設けて形成してある。
同様に、図７（ｂ）に示すように、中間竿４等の外周面４Ａの表面に、最内側塗装層ＡＢを設け又は最内側塗装層ＡＢを設けないことを選択できるが、最内側塗装層ＡＢを設けた場合には最内側塗装層ＡＢの上から内側塗装層ＡＣを設け、内側塗装層ＡＣの上に銀面薄膜塗装層ＡＤを設け、銀面薄膜塗装層ＡＤの上に外側塗装層ＡＥを設け、更に、外側塗装層ＡＥの上にカラークリア層ＡＦと透明クリア層ＡＧとを重ねて形成してある。
【００３１】
最内側塗装層ＡＢは、エポキシ系樹脂塗料が選択される。この最内側塗装層ＡＢは、元竿５等の竿表面に表出することがある強化繊維を覆い内側塗装層ＡＣの密着性を確保するものである。また、図７（ｃ）に示すように、竿表面には、竿体が焼成される際に竿素材の外周面を螺旋状に巻回する成型テープ跡５ａを敢えて残した状態で元竿５等を形成する場合がある。このような成型テープ跡５ａを均すために最内側塗装層ＡＢが形成される。
【００３２】
次に、内側塗装層ＡＣについて説明する。この塗装層で使用される樹脂塗料としては、四種類のものが選定される。
（１）第１の樹脂塗料としては、イソシアネート基とヒドロキシル基とのウレタン反応によって形成される二液性のアクリルウレタン樹脂塗料が挙げられる。
（２）第２の樹脂塗料としては、アミノ基を持つアクリル樹脂とエポキシ基を持つシリコン化合物とを脱水かつ脱アルコール縮合反応によって形成される二液性のアクリルシリコン樹脂塗料が挙げられる。
（３）第３樹脂塗料としては、ウレタン反応と脱水かつ脱アルコール縮合反応が同時におこる二液性又は三液性のウレタン変性アクリルシリコン樹脂塗料が挙げられる。
（４）第４樹脂塗料としては、エポキシ基を備えるエポキシ樹脂塗料である。
【００３３】
このようなアクリルウレタン樹脂塗料、アクリルシリコン樹脂塗料のいずれか一方、または、アクリルウレタン樹脂塗料とアクリルシリコン樹脂塗料との両方、かつ、エポキシ樹脂塗料を上記した内側塗装層ＡＣとして使用することができる。
これらの塗料の竿表面への施工は、シゴキ塗装、刷毛塗り又は吹き付け等を行った後、焼成炉での焼き付けを施して、定着を図る方がよい。
アクリルウレタン樹脂塗料の代わりに、ポリエステルウレタン樹脂塗料、或いは、ポリカーボネートウレタン樹脂塗料等が使用可能である。また、アクリルシリコン樹脂塗料の代わりにウレタン変性アクリルシリコン樹脂塗料を使用することができる。
【００３４】
次に、外側塗装層ＡＥについて説明する。この塗装層で使用される樹脂塗料としては、三種類のものが選定される。
（１）第１の樹脂塗料としては、イソシアネート基とヒドロキシル基とのウレタン反応によって形成される二液性のアクリルウレタン樹脂塗料が挙げられる。
（２）第２の樹脂塗料としては、アミノ基を持つアクリル樹脂とエポキシ基を持つシリコン化合物とを脱水かつ脱アルコール縮合反応によって形成される二液性のアクリルシリコン樹脂塗料が挙げられる。
（３）第３樹脂塗料としては、ウレタン反応と脱水かつ脱アルコール縮合反応が同時におこる二液性又は三液性のウレタン変性アクリルシリコン樹脂塗料が挙げられる。
【００３５】
このようなアクリルウレタン樹脂塗料、アクリルシリコン樹脂塗料のいずれか一方、または、アクリルウレタン樹脂塗料とアクリルシリコン樹脂塗料との両方を上記した内側塗装層ＡＣ、外側塗装層ＡＥの塗料として使用することができる。
これらの塗料の竿表面への施工は、シゴキ塗装、刷毛塗り又は吹き付け等を行った後、焼成炉での焼き付けを施して、定着を図る方がよい。
アクリルウレタン樹脂塗料の代わりに、ポリエステルウレタン樹脂塗料、或いは、ポリカーボネートウレタン樹脂塗料等が使用可能である。また、アクリルシリコン樹脂塗料の代わりにウレタン変性アクリルシリコン樹脂塗料を使用することができる。
なお、中間竿等４に採用される外側塗装層ＡＥとしては、アクリルウレタン樹脂塗料等の代わりに、前記したようにカラークリア塗料を使用してもよい。
【００３６】
銀面薄膜塗装層ＡＤについて説明する。ここでは、アミンによる銀の錯体を塗布することによって、銀面薄膜塗装層ＡＤを形成する。アミンによる銀の錯体とは、具体的には、銀に配位子として組み合わせた２−エチルへキシルアミンとの錯体をいう。
但し、アミンとしては、メチルアミン、ジメチルアミン、トリメチルアミン等の簡単な構造のものから、Ｎ，Ｎ‐ジイソプロピルエチルアミン等の複雑な構造のものも採用される。
銀面薄膜塗装層ＡＤは次のような工程で形成される。
（１）アミンによる銀の錯体にイソプロピルアルコール等の溶媒を加えて、流動化を高める。
（２）この流動化した銀の錯体を前記した内側塗装層ＡＣの上に塗布する。塗布の仕方は、刷毛塗り或いは吹き付け等の通常使用する塗布方法で十分であるが、ここでは、インクジェット方式の装置を利用して塗布を行う。
【００３７】
インクジェット装置について説明する。図６に示すように、インクジェット式の装飾装置Ｆは、インク塗料を収納したインクタンク３１と、そのインクタンク３１から供給されるインク塗料を対象物に施すインクジェットヘッド３２とを装備して構成してある。ただし、本発明においては、インク自体は銀金属錯体を含む単一色のものであるので、インクジェットヘッド３２は単一の噴出口に加工してある。
【００３８】
インクジェットヘッド３２には、インク塗料を液滴として供給する複数本のノズルが配置されるとともに、図示しない制御手段からの作動情報を受けてインク塗料を急激に加熱し液滴化を促すとともに気泡によって噴出させるべく、加熱媒体を装備してある。この方式は、サーマルジェット方式と呼ばれているが、ピエゾ方式を採用してもよい。
【００３９】
内側塗装層ＡＣを塗布した竿素材に装飾を施す具体構成について説明する。図６に示すように、竿素材をマンドレル３３に装着するとともに、マンドレル３３と竿素材とをマンドレル３３の軸芯周りで回転可能に構成する。インクタンク３１とインクジェットヘッド３２とを含む装飾装置Ｆをマンドレル３３の軸線に沿って移動可能に構成する。
【００４０】
以上のような構成によって、竿素材を回転させながら、装飾装置Ｆを移動させることによって、制御手段からの作動情報に基づいて、インク塗料を調整し液滴としてドッド状に竿素材Ａの表面に施す。図２に示すように、所定の長さで螺旋３４でなる装飾部領域を作成する。隣接する螺旋３４の幅ｌ（ドット状に塗布された液滴の径）が図に示すように離間した状態のものでもよいが、完全に内側塗装層ＡＣが隠れるように、隣接する螺旋３４のピッチｔが螺旋３４の幅ｌと同じとなるように、同士が接触する状態で描かれていてもよい。
これによって、装飾装置Ｆの一回の行程で、装飾部領域を形成することができる。
【００４１】
以上は、螺旋３４を形成することによって、装飾部領域を形成したが、次に記すような図形等であってもよい。
（１）図３（ａ）で示すように、螺旋３４ではなく、単なる円３５を一定の間隔で軸芯Ｘ方向に複数個形成して、装飾部領域を形成してもよい。
（２）図３（ｂ）で示すように、直線３６を格子状に配置して装飾部領域を形成してもよい。
（３）図３（ｃ）で示すように、直線３６を格子状に配置したものにおいて、四角域を互い違いに塗り潰して、フラグ状の模様に構成して装飾部領域を形成してもよい。
（４）図４に示すように、（ａ）単なる丸３７を並べたもの、（ｂ）単なる三角形３８を並べたもの、（ｃ）単なる四角形３９を並べたもの（一部は四角形内を塗り潰してもよい）、（ｄ）単なる星形４０を並べたものでもよい。
【００４２】
次に、ドット状の液滴を施す密度を変化させることによって、下記のような図形と模様の合体したものを施してもよい。
つまり、図５に示すように、ドットの密度が徐々に変化するボカシ模様部４１Ｂ、ボカシ模様部４１Ｂの外側にドット密度を最大にした濃色部４１Ｃ、濃色部４１Ｃの外側にボカシ模様部４１Ｂ、ドット状液滴がやや大きく密度の粗い繋ぎ部４１Ｄを配置してある。
このようなボカシ模様部４１Ｂや濃色部４１Ｃを竿素材全体に繰り返し広げることによって、装飾部領域を形成する。
【００４３】
（３）次に、この塗布した中間竿４等を焼成炉において、１００℃〜１７０℃の温度で１０分〜６０分間焼成する。そうすると、アルコール分が蒸発すると同時に、配位子としての２−エチルへキシルアミンと銀との結合力が低下してその２−エチルへキシルアミンが銀粒子から離れるとともに、アミンの還元作用によって還元され、銀のナノ粒子が折出する。この状態が図８（ｂ）に示す状態である。
図１１における顕微鏡写真で示すように、ナノ粒子のサイズは、約１５〜２０ナノである。
（４）このように、内側塗装層ＡＣの上に析出した銀のナノ粒子群は、融点降下によって、図８（ｃ）に示すように部分的に溶融結合し、銀面薄膜塗装層ＡＤを形成する。
【００４４】
一般に、銀バルクの溶融温度は９６２℃前後であるが、上記場合には、銀粒子がナノ単位の粒径を呈しているので、融点降下が起こり、１００℃という比較的穏やかな焼結熱を加えた状態であっても、溶融化が促進されて、析出銀粒子同士が溶融結合し、銀面薄膜が形成される。かかる融点降下によって生地本体を傷めるようなことがなくなる。
このように、形成された銀面薄膜塗装層ＡＤの膜厚を測定してみる。
【００４５】
膜厚の測定は、次のような方法によっておこなわれる。
測定装置は、ＥＳＣＡ（捜査型Ｘ線光電子分光分析装置）を使用する。つまり、電子銃が放出する+アルゴン粒子を照射してスパッタリングを行い、飛び出す元素のスペクトル分析を行うことによって、元素を特定し、かつ、照射深さより膜厚を測定する。
【００４６】
測定対象となる試料は次のようなものである。ガラス板８Ａの表面に、吹き付け方法によって銀面薄膜塗装層ＡＤに相当する膜を塗布して、二枚の試料（ガラス板１、ガラス板２）を作成する。この一枚の試料を、図１２（ａ）（ｂ）に示すように、竿体７の外周面に、接線方向に沿った姿勢で取り付ける。
もう一つの試料はフィルム８Ｂに、内側塗装層ＡＣと銀面薄膜塗装層ＡＤと外側塗装層ＡＥの３層を形成した試料（フィルム）である。図１２（ｃ）（ｂ）に示すように、竿体７の外周面に、この場合は接線方向に沿った姿勢ではなく、円周方向に沿った姿勢で取り付ける。
測定する際には、竿体７を軸芯Ｘ回りで回転させながら、かつ、軸芯Ｘ方向に往復移動させて、測定を行う。
【００４７】
測定結果を記載すると、次のようになっている。膜厚を表示する単位はナノメータ（ｎｍ）である。
【００４８】
【表１】
2015136319.tif 000003
ガラス板やフィルムなどの膜をつけた試料を用いたのは、ＥＳＣＡ装置に入れて測定できる形とする為である。
【００４９】
次に、最内側塗装層ＡＢ、内側塗装層ＡＣ、銀面薄膜塗装層ＡＤ、外側塗装層ＡＥについては次のような製造工程を経て形成される。
つまり、図１３（ａ）で示すように、最内側塗装層ＡＢ及び内側塗装層ＡＣ、銀面薄膜塗装層ＡＤを形成した後に、乾燥工程が設けてあり、この乾燥工程が終了した後に、外側塗装層ＡＥ及びクリアー層が形成され、製造工程において銀鏡反応面の場合に使用される水洗いの工程はない。
【００５０】
次に、図９に示すように、内側塗装層ＡＣと銀面薄膜塗装層ＡＤとの内混合傾斜層ＡＣＤ、銀面薄膜塗装層ＡＤと外側塗装層ＡＥとの外混合傾斜層ＡＤＥでの反応形態について説明する。
この内混合傾斜層ＡＣＤと外混合傾斜層ＡＤＥにおいては、銀面薄膜塗装層ＡＤを形成する銀粒子が内側塗装層ＡＣと外側塗装層ＡＥとの樹脂と混在する混合傾斜層を形成しており、その混合傾斜層での混在状態は、銀面薄膜塗装層ＡＤの側程、銀粒子の割合いが高くなる傾斜状態を示している。このように、物理的に銀粒子と樹脂との混在状態を呈するだけでなく、次に記すように、この混合傾斜層においては化学的結合状態を呈していると考えられる。
【００５１】
内混合傾斜層ＡＣＤにおける化学的結合状態の説明をする。
（１）  内側塗装層ＡＣとしてアクリルウレタン樹脂塗料を使用した場合
まず、下記の式で表わされているように、イソシアネート基とヒドロキシル基とのウレタン反応が起こる。
【００５２】
【化１】
2015136319.tif 000004
次に、この中の未反応イソシアネートが銀面薄膜塗装層ＡＤ内のアミンと反応している。
【００５３】
【化２】
2015136319.tif 000005
（２）  外側塗装層ＡＥとしてアクリルシリコン樹脂塗料を使用した場合
ここでは、シリコン化合物としてはグリシジルシラン硬化剤が採用されている。
ここでの反応は、銀面薄膜塗装層ＡＤ内のアミンと硬化剤としてのシリコン化合物内のエポキシ基とが反応していると考えられる。
【００５４】
【化３】
2015136319.tif 000006
上記した第１級アミン等が生成されて、内混合傾斜層ＡＣＤに存在する。
【００５５】
外混合傾斜層ＡＤＥにおける化学的結合状態の説明をする。
（３）  外側塗装層ＡＥとしてアクリルウレタン樹脂塗料を使用した場合
イソシアネートが銀面薄膜塗装層ＡＤ内の残存アミンと反応が起こっている。
【００５６】
【化４】
2015136319.tif 000007
（４）  外側塗装層ＡＥとしてアクリルシリコン樹脂塗料を使用した場合
ここでは、シリコン化合物としてはグリシジルシラン硬化剤が採用されている。
ここでの反応は、銀面薄膜塗装層ＡＤ内の残存アミンと硬化剤としてのシリコン化合物内のエポキシ基とが反応していると考えられる。
【００５７】
【化５】
2015136319.tif 000008
上記した第１級アミンが生成されて、外混合傾斜層ＡＤＥに存在する。
【００５８】
さらに、内混合傾斜層ＡＣＤと外混合傾斜層ＡＤＥにおける他の反応について説明する。
銀面薄膜塗装層ＡＤと内側塗装層ＡＣとの内混合傾斜層ＡＣＤ、及び、銀面薄膜塗装層ＡＤと外側塗装層ＡＥとの外混合傾斜層ＡＤＥにおいては、上記した反応以外に次のような反応により、銀面薄膜塗装層ＡＤと内側塗装層ＡＣ、及び、銀面薄膜塗装層ＡＤと外側塗装層ＡＥとの連結固着状態が強固なものになっている。つまり、
【００５９】
【化６】
2015136319.tif 000009
上記反応式で示すように、銀面薄膜塗装層ＡＤの金属膜とアクリルシリコンの硬化反応時、上記のような加水分解が起こり、その際分離するＯＨ基が金属との密着力を向上させる水素結合として働くと考えられる。
【００６０】
また、内混合傾斜層ＡＣＤ及び外混合傾斜層ＡＤＥにおいては、金属である銀が樹脂塗料とともに混在して、このことが銀面薄膜塗装層ＡＤと内側塗装層ＡＣ、及び、銀面薄膜塗装層ＡＤと外側塗装層ＡＥとの連結固着状態を強固なものとしている。
つまり、銀面薄膜塗装層ＡＤにおいては、全て原料銀が焼結されて銀面構造を構築しているのではない。一部銀は内混合傾斜層ＡＣＤ及び外混合傾斜層ＡＤＥにおいて樹脂塗料と混在している。そして、銀が混在する割り合いは、図９に示すように、銀面薄膜塗装層ＡＤに近い程大きくなる。つまり、銀が樹脂塗料内に混在する割合いは、銀面薄膜塗装層ＡＤに近い程大きくなる傾斜状態を示している。
【００６１】
この傾斜状態にあることは、試料として作成した３層構造のフィルム８Ｂの塗装層に、前記したＥＳＣＡを利用し、塗装層より飛び出す銀と樹脂塗料との割合から算出することができる。
そのデータを図１０に示す。
これによると、縦軸に元素別集積度（％）、横軸にスパッタ深さ（ｎｍ）を採ると、銀の占める割合が、銀面薄膜塗装層ＡＤに近い程多くなることがわかる。つまり、スパッタ深さが０ｎｍ〜２００ｎｍ位までは外側塗装層ＡＥに相当する部分が存在し、２００ｎｍを越えて炭素（Ｃ）と銀（Ａｇ）が交差する第１点（ａ）までの間には、炭素（Ｃ）の含有量が減少し銀（Ａｇ）の含有量が上昇する外混合傾斜層ＡＤＥに相当する部分が形成されていることがわかる。
【００６２】
次に、スパッタ深さ４００ｎｍと６００ｎｍとの間に炭素（Ｃ）と銀（Ａｇ）が再び交差する第２点（ｂ）が表れ、この第２点（ｂ）と第１点（ａ）との間に銀面薄膜塗装層ＡＤに相当する部分が形成されていることがわかる。
スパッタ深さ６００ｎｍの近辺には、炭素（Ｃ）が増加し銀（Ａｇ）が減少する内混合傾斜層ＡＣＤに相当する部分が形成されていることがわかる。
スパッタ深さ７００ｎｍから１０００ｎｍの間には内側塗装層ＡＣに相当する部分が存在し、更に、１０００ｎｍを越える部分は、試料片としてのフィルム８Ｂに対応する部分であることがわかる。
以上のようにして中間竿４、元竿５について塗装を施した。そこで、これらの塗装の密着度評価試験を行ってみた。
【００６３】
テストピースが、外側塗装層ＡＥが一層のものにおいては、
（イ）  最内側塗装層ＡＢにエポキシ樹脂塗料を選定、
（ロ）  内側塗装層ＡＣにアクリルウレタン樹脂塗料、又は、アクリルシリコン樹脂塗料、エポキシ樹脂塗料、ウレタン変性アクリルシリコン樹脂塗料のいずれかを選定、
（ハ）  外側塗装層ＡＥに、アクリルウレタン・アクリルシリコン樹脂塗料、ウレタン変性アクリルシリコン樹脂塗料のいずれかを選定、
してテストを行った。
【００６４】
テスト結果としては、最内側塗装層ＡＢにエポキシ樹脂塗料、内側塗装層ＡＣにウレタン変性アクリルシリコン樹脂塗料、外側塗装層ＡＥに、ウレタン変性アクリルシリコン樹脂塗料を選定して組み合わせたものが最もよい結果を示した。
このテスト結果を考察してみると、外側塗装層ＡＥにウレタン変性アクリルシリコン樹脂塗料を選定して組み合わせたことによって、イソシアネート基・エポキシ基がアミノ基含有の銀金属との密着性を向上させ、耐水性に好影響を与えていると考えられる。
【００６５】
また、内側塗装層ＡＣも外側塗装層ＡＥと同様にウレタン変性アクリルシリコン樹脂塗料を採用することによって、銀面薄膜塗装層ＡＤに形成することに使用されたアミンを含む銀金属錯体のそのアミンが残存し、内側塗装層ＡＣのイソシアネート基及びエポキシ基と反応し、良い結合力を現出していると考えられる。
また、外側塗装層ＡＥと銀面薄膜塗装層ＡＤとの境界域に析出した銀の一部が混在し、銀と樹脂塗料との混合傾斜層を形成している点も上記テスト結果を裏付けるものとなっていると考えられる。
【００６６】
〔第２実施形態〕
上記実施形態においては、釣り竿Ａに適用することについて説明した。この第２実施形態においては、リール、特に、スピニングリールＢにも適用できる点を説明する。
図１４に示すように、スピニングリールＢは、ハンドル１１を備えたリールボディ１２と、リールボディ１２に回転不能に備えられた糸巻き用スプール１３と、糸巻き用スプール１３に釣り糸を巻き付け回転するロータ１４とを備えて、構成されている。ロータ１４の先端側には回転中心を挟んで二つのベール支持部１５が前方に向けて延出されており、一方のベール支持部１５には、穂先側から巻き取られる釣り糸を糸巻き用スプール１３に誘導するガイドローラ１６が取付けてある。
【００６７】
上記したスピニングリールＢの構成において、リールボディ１２、及び、糸巻き用スプール１３、ロータ１４等を繊維強化樹脂で製作して、第１実施形態で示した塗装を施すことは有効である。ただし、図７（ａ）に示すように、最内側塗装層ＡＢを設け、最内側塗装層ＡＢの上から内側塗装層ＡＣを設け、内側塗装層ＡＣの上に銀面薄膜塗装層ＡＤを設け、銀面薄膜塗装層ＡＤの上に外側塗装層ＡＥを設けて構成することができる。外側塗装層ＡＥとして、カラークリア塗料で作成したものを採用してもよい。また、選択する樹脂塗料についても任意である。
【００６８】
または、図７（ｂ）に示すように、最内側塗装層ＡＢを設け、最内側塗装層ＡＢの上から内側塗装層ＡＣを設け、内側塗装層ＡＣの上に銀面薄膜塗装層ＡＤを設け、銀面薄膜塗装層ＡＤの上に外側塗装層ＡＥを設けて、外側塗装層ＡＥの上にカラークリア層ＡＦを形成し、そのカラークリア層ＡＦの上に透明クリア層ＡＧを形成して構成することができる。
ただし、この場合には、最内側塗装層ＡＢを設けずに、内側塗装層ＡＣを直接リールボディ１２の表面に塗装してもよい。
【００６９】
〔第３実施形態〕
ここでは、上記した塗装形態を自転車Ｃに適用する形態について説明する。図１５に示すように、自転車Ｃは、前後車輪２６に支持されたサスペンションフレーム２３と、そのサスペンションフレーム２３の上部に取付られているハンドルフレーム２４と、サスペンションフレーム２３等を備えるボディフレーム２２とで構成されている。ボディフレーム２２の中間部のシートチューブ２２Ａには外装変速装置用のフロントディレーラ２１が取り付けられ、ボディフレーム２２の後端部には、リアーディレーラ２５が取付けられている。
【００７０】
前記した前車輪２６のホイール部を繊維強化樹脂で形成し、そのホイール部に第１実施形態で記載した塗装を施すことは効果的である。つまり、図７（ａ）（ｂ）に示すように、最内側塗装層ＡＢを設け、最内側塗装層ＡＢの上から内側塗装層ＡＣを設け、内側塗装層ＡＣの上に銀面薄膜塗装層ＡＤを設け、銀面薄膜塗装層ＡＤの上に外側塗装層ＡＥを設ける構成をとってもよい。
また更に、外側塗装層ＡＥの上にカラークリア層ＡＦと透明クリア層ＡＧとを重ねて形成してもよいが、形成するか否かについては、任意に選択することが可能である。また、選択する樹脂塗料についても任意である。
【００７１】
特に大きな荷重を担うボディフレーム２２には、図７（ｃ）で示すように、第１外側塗装層ＡＥ１と第２外側塗装層ＡＥ２の二層構造を含む塗装構造を採用し、比較的荷重負担の少ないハンドルフレーム２４等には、図７（ａ）で示す、外側塗装層ＡＥの一層構造を含む塗装構造を適用することができる。
上記したように、ボディフレーム２２等の繊維強化樹脂製のパイプに形成することによって、自転車重量の軽量化が達成され、上記した銀面での装飾性の向上によって、高級感のある自転車を提供できる。
【００７２】
〔第４実施形態〕
部品の軽量化、及び、表面耐食性の向上だけを目的とする場合には、銀面薄膜塗装層ＡＤを直接部品表面に施し、その銀面薄膜塗装層ＡＤの上に、外側塗装層ＡＥと透明クリア層ＡＦ、又は、外側塗装層ＡＥの一層だけ設ける構成をとってもよい。
【００７３】
〔別実施形態〕
（１）  装飾部領域を形成するものとしては、図形・模様以外に記号や特殊文字などが含まれる。これらを多数使用して模様のような機能を発揮させるものであればよい。
（２）  銀面薄膜塗装層ＡＤを形成するのに、インクジェット装置Ｆを使用して形成する点について説明したが、他の方法であるスプレー法、刷毛塗り法等が使用できる。
（３）第１実施形態で記載した塗装を施す対象としては、釣り具としてのクーラーボックス、ルアー、竿掛け、釣り糸ガイド等に適用することができる。
（４）  部品表面に形成される塗装構造としては、最内側塗装層ＡＢはなくてもよく、内側塗装層ＡＣを直接部品表面に施されるものでもよい。特に、穂先竿等で竿重量の軽量化を目的とする場合には、内側塗装層ＡＣを直接部品表面に施し、最外側塗装層としての透明クリア層も一層だけでもよい。
（５）  外側塗装層ＡＥとしては、図７（ｃ）に示すように、二層に形成してもよい。つまり、銀面薄膜塗装層ＡＤの上に第１外側塗装層ＡＥ１を形成し、その第１外側塗装層ＡＥ１の上に第２外側塗装層ＡＥ２を形成することができる。第１外側塗装層ＡＥ１と第２外側塗装層ＡＥ２とに採用する樹脂塗料としては、外側塗装層ＡＥとして採用した、アクリルウレタン樹脂塗料、アクリルシリコン樹脂塗料のいずれか一方、または、アクリルウレタン樹脂塗料とアクリルシリコン樹脂塗料との両方を使用することができる。
しかも、第１外側塗装層ＡＥ１と第２外側塗装層ＡＥ２とを同じ樹脂塗料を使用する必要はなく、異なるものに適用してもよい。なお、この二層構造のものは、元竿等に使用できる。
【産業上の利用可能性】
【００７４】
本願発明は、釣り具のみならず、繊維強化樹脂製の部品を有する自転車用部品にも銀金属錯体を主成分とするインク塗料を塗布して視認性のよい製品を提供することができる。
【符号の説明】
【００７５】
４            中間竿（部品本体）    
５            元竿（部品本体）
１２          リールボディ（部品本体）
１４          ロータ（部品本体）
２２          ボディフレーム（部品本体）
２４          ハンドルフレーム（部品本体）
３４          螺旋（装飾部領域）
ＡＢ          最内側塗装層
ＡＣ          内側塗装層
ＡＤ          銀面薄膜塗装層
ＡＥ          外側塗装層
ＡＥ１        第１外側塗装層
ＡＥ２        第２外側塗装層
ＡＦ          カラークリア層
ＡＧ          透明クリア層
【図１】
2015136319.tif 000010
【図２】
2015136319.tif 000011
【図３】
2015136319.tif 000012
【図４】
2015136319.tif 000013
【図５】
2015136319.tif 000014
【図６】
2015136319.tif 000015
【図７】
2015136319.tif 000016
【図８】
2015136319.tif 000017
【図９】
2015136319.tif 000018
【図１０】
2015136319.tif 000019
【図１２】
2015136319.tif 000020
【図１３】
2015136319.tif 000021
【図１４】
2015136319.tif 000022
【図１５】
2015136319.tif 000023
【図１６】
2015136319.tif 000024
【図１１】
2015136319.tif 000025